(57)【要約】  本発明は、少なくとも１の担体と前記担体に付与される少なくとも１の層とを含んでなり、前記層がａ）５０〜９０質量％の酸化アルミニウム、酸化ケイ素、酸化チタン又は酸化マグネシウム化合物の少なくとも１種、又は炭化ケイ素、又は炭素担体、又はこれらの混合物と、ｂ）５〜５０質量％の少なくとも１のナノカーボンとを含有する触媒に関する。該触媒は、アルキル芳香族、アルケン類、及びアルカン類の、気相酸化脱水素により、不飽和炭化水素を製造するために用いることができる。【特許請求の範囲】
【請求項１】
少なくとも１の担体と、前記担体に付与される少なくとも１の層とを含んでなり、前記層が、
ａ）５０〜９５質量％の酸化アルミニウム、酸化ケイ素、酸化チタン又は酸化マグネシウム化合物の少なくとも１種、又は炭化ケイ素、又は炭素担体、又はこれらの混合物と、
ｂ）５〜５０質量％の少なくとも１のナノカーボン
とを含有する触媒。
【請求項２】
該担体が不活性な担体である、請求項１に記載の触媒。
【請求項３】
該ナノカーボンが少なくとも１の炭素環を含有し、１又はそれを超える環炭素原子が酸素又は窒素のようなヘテロ原子で場合によっては置換されている、請求項１又は２に記載の触媒。
【請求項４】
該炭素環が６の環原子を含んでなる、請求項３に記載の触媒。
【請求項５】
該ナノカーボンが、ナノカーボンチューブ、ナノカーボンフィラメント、ナノカーボンオニオン、及びナノグラファイト、又はこれらの混合物から選択される、請求項１〜４のいずれか１項に記載の触媒。
【請求項６】
該ナノカーボンチューブ及び／又はナノカーボンフィラメントが、チューブの軸に対して平行か、又はチューブの軸に対して垂直か、又はチューブの軸と０゜よりも大きく９０゜未満である角度を形成するように配向する壁を有する、請求項５に記載の触媒。
【請求項７】
少なくとも１の促進剤をさらに含んでなることを特徴とする、請求項１〜６のいずれか１項に記載の触媒。
【請求項８】
該少なくとも１の促進剤が、元素周期表の亜族から選択されるか又はアルカリ金属から選択されることを特徴とする、請求項７に記載の触媒。
【請求項９】
該少なくとも１の促進剤が、Ｏ、Ｓ、Ｎ、Ｐ、Ｓｂ、及びＢｉから選択され、好ましくは水溶性塩又は有機溶媒に可溶な塩として形成される、請求項７に記載の触媒。
【請求項１０】
請求項１〜９のいずれか１項に記載の触媒の存在下で、接触酸化脱水素によりアルキル芳香族類を気相で反応させることを特徴とする、場合によって置換された不飽和芳香族炭化水素の製造方法。
【請求項１１】
請求項１〜９のいずれか１項に記載の触媒の存在下で、接触酸化脱水素によりアルケン類を気相で反応させることを特徴とする、多価不飽和脂肪族炭化水素の製造方法。
【請求項１２】
請求項１〜９のいずれか１項に記載の触媒の存在下で、接触酸化脱水素によりアルカン類を気相で反応させることを特徴とする、一価不飽和脂肪族炭化水素の製造方法。
【発明の詳細な説明】
【技術分野】
【０００１】
本発明は、気相における酸化脱水素により、アルキル芳香族類、アルケン類、又はアルカン類から、不飽和又は多価不飽和炭化水素を製造するための触媒に関し、並びに、そのような触媒を用いた不飽和炭化水素の製造方法に関する。
【背景技術】
【０００２】
炭化水素、特に不飽和炭化水素の気相酸化脱水素においては、空気又は他の酸素含有ガスとともにアルキル芳香族類、アルケン類、又はアルカン類、若しくは、アルキル芳香族類、アルケン類、又はアルカン類の混合物を、触媒上に通過させる。触媒はそのために、通常、チューブバンドル反応器（tube-budle reactor）のチューブ中に配置されるが、触媒はまた流動床反応器（fluidized bed reactor）の流動床に配置させることもできる。チューブや流動床反応器を取り囲む塩溶融物を用いて、必要な反応温度への加熱及び発熱反応の冷却が行われる。反応器はまた、電気抵抗加熱手段又は他の一般的な加熱手段により、必要な反応温度にすることができる。
【０００３】
かくして、先行技術は、例えばカリウム促進酸化鉄触媒での、アルキル芳香族類、アルケン類、又はアルカン類の吸熱直接脱水素に関する。選択性及び／又は収率を改良するために、活性剤又はむしろ活性低下剤、例えば元素周期表の亜族元素の酸化物やアルカリ化合物もまた、しばしばドーパント（促進剤）として少量加えられる。例えば、ＲＵ２１８７３６４からは、酸化鉄触媒がＫ2Ｏ、ＭｇＯ、ＭｏＯ3、Ｃｅ2Ｏ3、Ｓｒ2Ｏ、及びＬａ2Ｏ3により促進されることが知られている。引用した先行技術では、酸素含有触媒による直接脱水素により、不飽和炭化水素を製造するのが通常である。
【発明の開示】
【発明が解決しようとする課題】
【０００４】
本発明の目的は、例えばアルキル芳香族類、アルケン類、又はアルカン類の気相酸化脱水素により、一価不飽和炭化水素、二価不飽和炭化水素、及び多価不飽和炭化水素を製造するための触媒を提供することであった。直接的な脱水素のための慣用の酸化触媒と比較して、これらの触媒は、高い収率で、発熱酸化脱水素に触媒作用を及ぼすと考えられる。
【課題を解決するための手段】
【０００５】
本発明の構成は、例えばアルキル芳香族類、アルケン類及びアルカン類の気相酸化脱水素により、一価不飽和炭化水素、二価不飽和炭化水素及び多価不飽和炭化水素を製造するための触媒、とりわけ担持触媒である。これら触媒は、担体及びそこに付与される層を含んでなる。
【０００６】
本発明の触媒は、少なくとも１の担体と、担体上に付与された少なくとも１の層とを含んでなり、前記層が
ａ）５０〜９５質量％の酸化アルミニウム化合物、酸化ケイ素化合物、酸化チタン化合物、又は酸化マグネシウム化合物の少なくとも１種、若しくは炭化ケイ素、若しくは炭素担体、若しくは上記化合物の少なくとも２の混合物及び
ｂ）５〜５０質量％の少なくとも１のナノカーボン材料を含有するものが特に開示される。
【０００７】
酸化アルミニウム化合物、酸化ケイ素化合物、酸化チタン化合物、及び酸化マグネシウム化合物はそのために、好ましくは酸化物として計算され、炭化ケイ素は炭化物として計算される。
【０００８】
担体は好ましくは不活性であり、任意の形状及び表面構造を有することができる。しかしながら、球状、環状、管状部分（tube sections）、半環状、鞍状、らせん状、又はハニカム状担体本体のような規則的形状の機械的に安定な本体、若しくは例えば、繊維マット又はセラミックフォームのような溝を具備する担体本体が好ましい。担体本体の大きさと形状は、例えば容積により決定され、もしも触媒がチューブ又はチューブバンドル反応器内で用いられるならば主に反応チューブの内径により決定される。そして、担体本体の直径は、反応器内径の１／２〜１／１０となるべきである。流動床反応器の場合、担体容積は、例えば、反応器内の流体力学により決定される。適する材料は、例えば、ステアタイト（steatite）、デュラナイト（duranite）、せっ器（stoneware）、磁器（porcelain）、二酸化ケイ素、シリケート、酸化アルミニウム、アルミネート、炭化ケイ素、又はこれら物質の混合物である。セラミック、炭化ケイ素、又は炭素で作られた、管状部分、環又は球が好ましく用いられる。
【０００９】
担体に付与される層の割合は、触媒の総量を基準として、好ましくは１〜３０質量％であり、特に好ましくは、２〜２０質量％である。層の厚さは、好ましくは５〜３００μｍであり、特に好ましくは５〜１０μｍである。
【００１０】
１〜５０ｍ2／ｇの比表面積を有する化合物は成分ａ）として好ましく用いられる。例えば炭化ケイ素又は酸化チタンが好ましく用いられ、特に好ましくはそれらは１〜５０ｍ2／ｇの比表面積を有する。５０〜１００ｍ2／ｇのＢＥＴ表面積を有するガンマ改質酸化アルミニウム、１０〜５０ｍ2／ｇの表面積を有する酸化マグネシウム又は１〜５ｍ2／ｇの表面積を有する炭素担体、例えば活性炭素が代替として又は追加として好ましく用いられる。層の総質量を基準として、７０〜９５質量％の割合の成分ａ）が好ましくは用いられる。
【００１１】
好ましい態様では、担体は、例えばトルエンのような有機溶媒中の成分ａ）及びナノカーボン材料ｂ）並びに場合によっては結合剤の懸濁液又は水性スラリー又はでコーティングされ、例えばロータリチューブ炉で例えば２００〜３００℃で乾燥される。しかしながら、成分ａ）及びナノカーボン材料ｂ）の水性又は有機性のスラリー又は懸濁液は、例えば、最初にスラリーから担体の層を与え、２００〜３００℃で乾燥し、次いでスラリー又は有機懸濁液から担体の孔へとナノカーボン触媒を堆積させることにより、１つの層において別々に付与することもできる。担体触媒は、次いで２００〜３００℃でさらなる時間乾燥される。
【００１２】
本発明のナノカーボンは好ましくは、１、２、又はいくつかの環炭素原子が酸素又は窒素のようなヘテロ原子で場合によっては置換されている炭素環からなるか又は含んでなる。炭素環はそれにより、６、例えば５の環原子を含むことができる。ナノカーボンは、ナノカーボンチューブ、ナノカーボンフィラメント、ナノカーボンオニオン、ナノグラファイト、又はこれらの混合物から選択されることが特に好ましい。ナノカーボンチューブ、ナノカーボンフィラメント、及びナノグラファイトは、例えば次の文献に記載されている：CARBON NANOFILAMENTE IN DER HETEROGENEN KATALYSE: EINE TECHNISCHE ANWENDUNG FUR KOHLENSTOFFMATERIALIEN?, G. Mestl, N.I. Maximova, N. Keller. V.V. Roddatis and R. Schlogl, Angew. Chem., 113, 2122-2125 (2001): "CATALYTIC ACTIVITY OF CARBON NANOTUBES AND OTHER CARBON MATERIALS FOR OXIDATIVE DEHYDROGENATION OF ETHYLBENZENE TO STYRENE", N. Maksimova, G. Mestl and R. Schlogl, in Reaction Kinetics and the Development and Operation of Catalytic Processes, Studies in Surface Science and Catalysis, Vol 133, page 383-390, 2001; "OXIDATIVE DEHYDROGENATION OF ETHYLBENZENE TO STYRENE OVER CARBONACEOUS MATERIALS", N.I. Maximova, V.V. Roddatis, G. Mestl, M. Ledoux and R. Schlogl, Eurasian Chem. Tech. J., 2, 231-236 (2000)。ナノカーボンオニオンは次の文献に記載されている："THE FIRST CATALYTIC USE OF ONION-LIKE CARBON MATERIALS: THE STYRENE SYNTHESIS", N. Keller, N.I. Maksimova, V.V. Roddatis, M. Schur, G. Mestl, Y.V. Butenko, V.L. Kuznetsov and R. Schlogl, Angew. Chem., 114, 1962-1966 (2002)。これら文献の内容すべてが本願に含まれる。
【００１３】
ナノカーボンチューブ及び／又はナノカーボンフィラメントは好ましくは、チューブ又はフィラメントの軸に平行であるか、若しくはチューブ又はフィラメントの軸に垂直であるか、若しくはチューブ又はフィラメントの軸と０゜〜９０゜の角度を形成するように方向付けられた壁を含んでなる。
【００１４】
通常、ナノカーボンは炭素のみからなるが、ナノカーボンの表面原子の５％までは酸素や窒素のようなヘテロ原子からなることができる。ナノチューブ又はフィラメントは１〜５０ｎｍの直径と１０〜数１００ｎｍの長さを有する。これらは公知の手法で製造できる。そのような材料をどのように製造できるかについては、例えば、"LARGE SCALE SYNTHESIS OF CARBON NANOFIBERS BY CATALYTIC DECOMPOSITION OF ETHANE ON NICKEL NONOCULTURES DECORATING CARBON NANOTUBES", C. Pham.Huu, N. Keller, V. Roddatis, G. Mestl, R. Schlogl and M. Ledoux, PCCP, 4, 514-521 (2002)、及び"CATALYTIC SYNTHESIS OF CARBON NANOSTRUCTURES FROM POLYMER PRECURSORS", N. Maximova, O.P. Krivoruchko, G. Mestl, V.I. Zaikovskii, A.L. Chuvilin, A.N. Salanov and E.B. Burgina, L. Mol. Catal. A, 158, 301-307 (2000)に記載されている。これら文献の内容すべてが本願に含まれる。
【００１５】
担持ナノカーボン触媒はさらに、他の元素でドーピングすることができ、それにより、選択性と活性を向上させることができ、又はもし必要であれば、活性を低下させることもできる。ナノカーボンはこの目的のために、担持前及び／又は後にＰＳＥ（Periodic Table of the Elements、周期表）の更なる元素でドーピングすることができ、後者の場合、担持触媒をさらなる時間、熱処理すべきである。ＰＳＥの亜族元素又はＯ、Ｎ、Ｐ、Ｓ、Ｓｂ、Ｂｉは、好ましくは水溶性塩又は有機溶媒に可溶な塩として、ドーパント（促進剤）として好ましく用いられる。故に、本発明のナノカーボン担持触媒は、例えば、水溶液からの最大で１質量％の硝酸カリウム又は最大で１質量％のシュウ酸バナジウムでの含浸により、その活性及び選択性についてさらに改良することができる。
【００１６】
しかしながら、ナノカーボン担持触媒は、例えば空気中又は酸素含有ガス中での好ましくは３００〜７００℃の温度での処理、若しくは例えば硝酸含有液体又は過酸化水素水のような酸化性液体中での処理が行われる適切な酸化処理、とりわけ前処理により、活性及び／又は選択性についてカスタマイズすることもできる。ナノカーボンはこれにより、表面上に酸素及び／又は窒素原子をドーピングすることができ、その触媒特性を改質することができる。
【００１７】
とりわけ反応器内での触媒の移動及び充填について重要である、よく接着したコーティングを有する担持触媒は、例えば上記のように、付与すべき層の個々の成分又は混合物、並びに場合によっては有機結合剤を含有する、水性又は有機性のスラリー若しくは懸濁液を担体に付与することにより得ることができる。層は、有利には、均等に付与される。
【００１８】
代替手法では、最初は成分ｂ）即ちナノカーボンを有さない担持触媒を製造することができ、それにより少量（例えば１〜１０質量％、好ましくは４〜６質量％、特に好ましくは約５質量％）の鉄を含浸させる。鉄はそれにより、通常の形態で、好ましくは微粉末として存在できる。
【００１９】
担持触媒が内部に挿入された反応器を起動する際、好ましくは酸素の排除下で、反応されるべき材料、例えばエチルベンゼンの流れを導入することができ、それによりナノカーボン、成分ｂが担持触媒上に形成される。起動期間の後、酸素含有ガスも反応器内に導入される。
【００２０】
有機結合剤として好ましいのはコポリマーであり、好ましくは酢酸ビニル／ラウリン酸ビニル、酢酸ビニル／アクリレート、スチレン／アクリレート、酢酸ビニル／マレアート、並びに酢酸ビニル／エチレンの水性分散物の形態である。懸濁液の固形分に基づいて２〜５質量％の結合剤の量で通常、完全に十分である。これらコポリマーは、乾燥後又は反応器の起動中に、短い時間内に空気流下で完全燃焼される。
【００２１】
ナノカーボン担持触媒は、例えばエチルベンゼンからのスチレン、ブチレンからのブタジエン、ブタンからのブチレン及び／又はブタジエンのような不飽和炭化水素の気相における製造のための酸化脱水素における触媒として使用するのに適する。
【００２２】
製造されるべき炭化水素は、例えば、置換された不飽和芳香族炭化水素、即ち、１又はそれを越える置換基を含み得る、ベンゼン、ナフタレン、又はアントラセンのような芳香族炭化水素である。
【００２３】
置換基の例は、２〜１０、好ましくは３〜６の炭素原子を有する不飽和炭化水素であり、置換基は、１、２、又は複数の二重結合及び／又は三重結合を有する。
さらなる態様によれば、製造されるべき炭化水素は、一価不飽和又は多価不飽和脂肪族炭化水素、即ち、３〜２０、好ましくは４〜６の炭素原子を有し、１、２、又は複数の二重結合及び／又は三重結合を有する、オレフィン性炭化水素である。
【００２４】
不飽和脂肪族炭化水素は、好ましくは、少なくとも２つの二重結合及び／又は三重結合を含む。
３〜２０、好ましくは、３又は４から６の炭素原子を有するアルカン類は、出発物質として用いられ得る。このアルカンは、置換されてなくてもよく、又は、上に定義した置換基を１又はそれ以上有していてもよい。
【００２５】
上に定義したような不飽和炭化水素（即ち、例えば、場合によっては置換された不飽和芳香族炭化水素又は置換された不飽和芳香族炭化水素）を、出発物質としてさらに用いることができ、この不飽和炭化水素は、製造されるべき炭化水素よりも少ない、少なくとも１の多重結合を有する。製造されるべき炭化水素が、例えば２つの多重結合を有することを想定するならば、１又は０の多重結合を有する不飽和炭化水素が用いられる。製造されるべき炭化水素が例えば３つの多重結合を有することを想定するならば、１又は２の多重結合を有する不飽和炭化水素が用いられる。
【００２６】
他の方法では、出発物質も１又はそれを超える二重結合を有していてよく、それは本発明に従って１又はそれを超える三重結合へと変換される。
不飽和炭化水素を製造するためには、好ましくは、出発材料のそれぞれを、本発明に従って、触媒の存在下で酸素含有ガスとともに固定床又は流動床へと導入する。典型的な固定床反応器は、例えば、チューブバンドル反応器へと集められ熱交換媒体に取り囲まれている複数の反応チューブである。反応器は、電気抵抗加熱手段又は着火手段により必要な反応温度へと加熱することもできる。反応チューブは好ましくは垂直に配置されており、反応混合物は、頂部又は底部からそれを通じて流れる。それらは好ましくは熱交換媒体、触媒、出発材料、及び生成物に対して不活性である材料、一般的には鋼を含み、例えば１０００〜１００００ｍｍの長さ、例えば１０〜３０ｍｍの内径、及び例えば１〜４ｍｍの壁厚さを有する。
【００２７】
例えば、硝酸カリウム、硝酸ナトリウム、及び亜硝酸ナトリウムの塩素を含まない溶融物のような共晶塩混合物は、熱交換媒体として適することが実務上示されている。塩溶融物の温度は、発熱反応中に放出される熱量を除去する目的を本質的に有しており、一般的に３００〜５００℃である。
【００２８】
ナノカーボン触媒は、好ましくは、反応チューブ又は流動床反応器へと頂部から導入される。流動床反応器の場合、触媒は好ましくはチューブの下端付近に配置されるホルダーによって固定される。充填高さは例えば５００〜９５００ｍｍにすることができる。反応チューブは、異なる形状及び大きさの担体を用いて並びに活性成分の異なる濃度及び組成を用いて、層状に任意に充填することができる。
【００２９】
例えば、出発炭化水素と、酸素含有ガス、好ましくは空気とを含む反応ガスを、例えば０．１〜１００００ｈ-1、好ましくは１〜６０００ｈ-1の空間速度で触媒上に通過させる。反応チューブ内に配置された触媒上を頂部から底部へと又は底部から頂部へと通過するプロセス空気及び炭化水素の混合物は、通常１００〜３００℃に予熱される。混合率は、それにより１立方メートル標準酸素含有ガス当たり１０〜２００ｇの炭化水素となる。２〜４０％の水蒸気をプロセスガスへと任意に添加することができる。反応後、形成された生成物を、蒸留、冷凍法（freezing out）又は相当する適する溶媒でのガス洗浄により、公知の手法で反応ガスから単離する。
【００３０】
本発明のナノカーボン担持触媒は、エネルギーを生じる発熱酸化脱水素として反応が行われて、かくして従来技術に比べてかなり低いエネルギー消費で反応が行われるという点で従来の脱水素触媒と区別される。本発明のナノカーボン担持触媒はさらに、過熱された水蒸気の添加なしに反応が行われ得るという点で従来技術と区別され、エネルギーの明白な節約にも寄与する。本発明のナノカーボン触媒はかくして、望まれる生成物それぞれにつき９５％までの高い選択性と、７０％までの出発物質の転化率により特徴付けられる。
【００３１】
次の例は本発明をさらに説明するために用いられる。
【実施例】
【００３２】
触媒調製
触媒成分をTable１に示された量、例えば１００ｍｌ〜１０００ｍｌの脱イオン水に懸濁させ、１〜１８時間撹拌して均一分散液を得た。Table１に示したステアタイト担体に混合物を付与する前に、１０〜５０ｇの有機結合剤である５０％水性分散液の形態にある酢酸ビニルとラウリン酸ビニルとのコポリマーを懸濁液に添加した。次いで水性懸濁液を流動床内の担体上へと噴霧した。触媒の加熱を３８０℃〜４５０℃で２４〜３２時間、反応器中で直接行った。
【００３３】
本発明の触媒組成物（Ａ〜Ｄ）及び比較触媒組成物（Ｅ、慣用の組成物）をTable１に示す。
【００３４】
【表１】
2008506514.tif 000002
【００３５】
脱水素
酸化脱水素試験を工業スケールでの使用を意図した反応チューブ内で行った。反応チューブの長さは１．２ｍ（充填高さ７０ｃｍ）であり、直径は２６ｍｍであった。反応器の温度を、循環させた塩浴（硝酸カリウム、硝酸ナトリウム、及び亜硝酸ナトリウムの共晶塩素フリー溶融物）を用いて制御した。６０ｇの担持触媒各々を反応器内に配置した。反応温度をTable２のＴ欄に示す。反応器内に供給された酸素含有ガスの量は６０Ｎｍ3／ｈであった。表中の略語ＥＢは、酸素含有ガス中のエチルベンゼンの量を、Ｎｍ3／ｈガス当たりのエチルベンゼンのｇに調整した量を表す。全ての実験において時空速度（space-time velocity）は１Ｌ／ｇ-1ｈ-1であった。本発明のナノカーボン触媒のスチレンＡの純粋収率と、慣用触媒との比較をTable２に示す。
【００３６】
【表２】
2008506514.tif 000003
【００３７】
比較触媒Ｅは慣用のカリウム促進鉄触媒に相当する。本発明の触媒と比較すると、カリウム促進鉄触媒に比べて、本発明のナノカーボンを有する触媒は、反応温度の明らかな低下と、エチルベンゼンの酸化脱水素における明らかな収率の向上を示す。
【国際調査報告】
2008506514.tif 000004
2008506514.tif 000005
2008506514.tif 000006